Ni 이 고가 이 기 때문 에 , 세계 적 으로 오스테나이트 스테인리스강 이 페라이트 스테인리스강 으로 점차 대체 되 고 있 으며 , 페라이트 스테인리스강 은 전형 적 으로 생산 관련 수반 원소 ( production - related companion element ) 로서 만 Ni 을 함유 한다 . 이 를 가능 하 게 하 는 서두 에 기재 된 유형 의 방법 이 예 를 들 면 유럽 특허 공보 제 EP 0881 305 B 1 호 에 의해 공지 되 어 있 다 . 종래 기술 에 따르 면 , ( 중량 % 로 ) 최대 0 . 12 % C , 최대 1 % Mn , 최대 1 % Si , 최대 0 . 04 % P , 최대 0 . 030 % S , 16 % ~ 18 % Cr 및 잔부 로서 의 Fe 와 불가피 한 불순물 을 함유 하 는 페라이트 스테인리스강 을 쌍 롤 주조기 ( twin roll casting machine ) 의 롤 들 사이 에 형성 된 주조 간극 ( casting gap ) 내 로 주조 하 여 스트립 을 제조 한다 . 그 후 , 스트립 을 냉각 하 고 , 냉각 공정 중 에 오스 테 나이트 - 페라이트 변태 영역 내 에서 스트립 을 유지 하 는 것 을 피하 도록 한다 . 냉각 후 에 , 스트립 을 600 ℃ 와 마르텐 사이트 변태 온도 사이 의 온도 에서 권 취한다 .